(57)【要約】  １０ＭＨｚ〜１０００ＭＨｚの電磁波に対しても良好なシールド性を有し、パッケージとの密着性が良好なシールド層がスプレー塗布により形成可能な導電性樹脂組成物、及びこれを用いたシールドパッケージの製造方法を提供する。  （Ａ）重量平均分子量が１０００以上４０万以下である（メタ）アクリル系樹脂と、（Ｂ）分子内にグリシジル基、及び／又は（メタ）アクリロイル基を有するモノマーと、（Ｃ）平均粒子径が１０〜５００ｎｍである導電性フィラーと、（Ｄ）平均粒子径が１〜５０μｍである導電性フィラーと、（Ｅ）ラジカル重合開始剤とを少なくとも含有し、導電性フィラー（Ｃ）と導電性フィラー（Ｄ）との合計の含有量が、（メタ）アクリル系樹脂（Ａ）とモノマー（Ｂ）との合計量１００質量部に対して、２０００〜８００００質量部であり、導電性フィラー（Ｃ）と導電性フィラー（Ｄ）との含有割合（導電性フィラー（Ｃ）：導電性フィラー（Ｄ））が、質量比で５：１〜１：１０であるものとする。
2019009124.tif 000002
【特許請求の範囲】
【請求項１】
（Ａ）重量平均分子量が１０００以上４０万以下である（メタ）アクリル系樹脂と、
（Ｂ）分子内にグリシジル基、及び／又は（メタ）アクリロイル基を有するモノマーと、
（Ｃ）平均粒子径が１０〜５００ｎｍである導電性フィラーと、
（Ｄ）平均粒子径が１〜５０μｍである導電性フィラーと、
（Ｅ）ラジカル重合開始剤と
を少なくとも含有し、
導電性フィラー（Ｃ）と導電性フィラー（Ｄ）との合計の含有量が、（メタ）アクリル系樹脂（Ａ）とモノマー（Ｂ）との合計量１００質量部に対して、２０００〜８００００質量部であり、
導電性フィラー（Ｃ）と導電性フィラー（Ｄ）との含有割合（導電性フィラー（Ｃ）：導電性フィラー（Ｄ））が、質量比で５：１〜１：１０であることを特徴とする、
導電性樹脂組成物。
【請求項２】
前記モノマー（Ｂ）が、分子内にグリシジル基及び（メタ）アクリロイル基を有するものであることを特徴とする、請求項１に記載の導電性樹脂組成物。
【請求項３】
前記導電性フィラー（Ｄ）が、銅粉、銀被覆銅粉、及び銀被覆銅合金粉からなる群より選択される少なくとも１種である、請求項１又は２に記載の導電性樹脂組成物。
【請求項４】
電子部品のパッケージのシールド用である、請求項１〜３のいずれか１項に記載の導電性樹脂組成物。
【請求項５】
基板上に電子部品が搭載され、この電子部品が封止材によって封止されたパッケージがシールド層によって被覆されたシールドパッケージの製造方法であって、
基板上に複数の電子部品を搭載し、この基板上に封止材を充填して硬化させることにより前記電子部品を封止する工程と、
前記複数の電子部品間で封止材を切削して溝部を形成し、これらの溝部によって基板上の各電子部品のパッケージを個別化させる工程と、
前記個別化したパッケージの表面に、請求項１〜４のいずれか１項に記載の導電性樹脂組成物を噴霧により塗布する工程と、
前記パッケージの表面に導電性樹脂組成物が塗布された基板を加熱して、前記導電性樹脂組成物を硬化させることによりシールド層を形成する工程と、
前記基板を前記溝部に沿って切断することにより個片化したシールドパッケージを得る工程と
を少なくとも有する、シールドパッケージの製造方法。
【発明の詳細な説明】
【技術分野】
【０００１】
本発明は、導電性樹脂組成物及びそれを用いたシールドパッケージの製造方法に関する。
【背景技術】
【０００２】
携帯電話やタブレット端末等の電子機器においては、近年、多数の電子部品と共に、ＲＦＩＤ（Ｒａｄｉｏ  Ｆｒｅｑｕｅｎｃｙ  ＩＤｅｎｔｉｆｉｃａｔｉｏｎ）や非接触充電機能等、１０ＭＨｚ〜１０００ＭＨｚの電磁波を利用した無線通信機能が搭載されている。このような電子部品は、電磁波に対する感受性が高く、外部からの電磁波に曝されると誤動作を起こしやすいという問題を有する。【０００３】
一方で、電子機器の小型軽量化と高機能化を両立させるため、電子部品の実装密度を高めることが求められている。しかしながら、実装密度を高めると電磁波の影響を受ける電子部品も増えてしまうという問題がある。【０００４】
従来から、この課題を解決する手段として、電子部品をパッケージごとシールド層で覆うことで、電子部品に対する電磁波の侵入を防止した、いわゆるシールドパッケージが知られている。例えば特許文献１には、パッケージの表面に、導電性粒子を含有する導電性樹脂組成物をスプレー（噴霧）してコーティングし、加熱硬化することにより、シールド効果の高い電磁シールド部材を容易に得ることができる旨記載されている。【０００５】
また電磁波シールドに適用可能である導電性ペーストとして、例えば、特許文献２〜５には、ミクロンサイズの導電性フィラーと、ナノサイズの導電性フィラーとを併用したものが記載されている。ナノサイズの導電性フィラーを併用することにより、ミクロンサイズの導電性フィラー同士の間に存在する間隙を充填することができ、良好なシールド特性が得られる旨記載されている。
【先行技術文献】
【特許文献】
【０００６】
【特許文献１】特開２００３−２５８１３７号公報
【特許文献２】特開２０１４−１８１３１６号公報
【特許文献３】特開２００５−２９４２５４号公報
【特許文献４】特開２０１０−１１３９１２号公報
【特許文献５】特開２０１０−１１８２８０号公報
【発明の概要】
【発明が解決しようとする課題】
【０００７】
しかしながら、１０ＭＨｚ〜１０００ＭＨｚの電磁波の侵入を防止することに着目した導電性ペーストはなく、従来の導電性ペーストによるシールド層は、１０ＭＨｚ〜１０００ＭＨｚの電磁波に対するシールド特性に改善の余地があった。【０００８】
また、ナノサイズの導電性フィラーを使用する場合、ナノサイズの導電性フィラーの分散性を高める観点から、（メタ）アクリル系樹脂が使用されることが多い。しかしながら、（メタ）アクリル系樹脂を用いた導電性樹脂組成物をシールド層に適用した場合、ハンダリフロー工程などの高温下に晒されると、シールド層とパッケージとの密着性が低下し易いという問題があった。【０００９】
さらに、１０ＭＨｚ〜１０００ＭＨｚの電磁波に対するシールド特性を向上させる手段として、導電性フィラーを高配合することが考えられるが、その場合シールド層とパッケージとの密着性の問題がより顕著に現れるおそれがあった。【００１０】
本発明は上記に鑑みてなされたものであり、１０ＭＨｚ〜１０００ＭＨｚの電磁波に対しても良好なシールド性を有するシールド層がスプレー塗布により形成可能な導電性樹脂組成物であって、得られたシールド層はパッケージとの密着性が良好な導電性樹脂組成物を提供することを目的とする。また、上記のようなシールド層が容易に形成可能なシールドパッケージの製造方法を提供することを目的とする。
【課題を解決するための手段】
【００１１】
本発明の導電性樹脂組成物は、（Ａ）重量平均分子量が１０００以上４０万以下である（メタ）アクリル系樹脂と、（Ｂ）分子内にグリシジル基、及び／又は（メタ）アクリロイル基を有するモノマーと、（Ｃ）平均粒子径が１０〜５００ｎｍである導電性フィラーと、（Ｄ）平均粒子径が１〜５０μｍである導電性フィラーと、（Ｅ）ラジカル重合開始剤とを少なくとも含有し、導電性フィラー（Ｃ）と導電性フィラー（Ｄ）との合計の含有量が、アクリル系樹脂（Ａ）とモノマー（Ｂ）との合計量１００質量部に対して、２０００〜８００００質量部であり、導電性フィラー（Ｃ）と導電性フィラー（Ｄ）との含有割合（導電性フィラー（Ｃ）：導電性フィラー（Ｄ））は、質量比で５：１〜１：１０であるものとすることができる。【００１２】
上記モノマー（Ｂ）は、分子内にグリシジル基及び（メタ）アクリロイル基を有するものとすることができる。【００１３】
上記導電性フィラー（Ｄ）は、銅粉、銀被覆銅粉、及び銀被覆銅合金粉からなる群より選択される少なくとも１種であるものとすることができる。【００１４】
上記導電性樹脂組成物は、電子部品のパッケージのシールド用であるものとすることができる。【００１５】
本発明のシールドパッケージの製造方法は、基板上に電子部品が搭載され、この電子部品が封止材によって封止されたパッケージがシールド層によって被覆されたシールドパッケージの製造方法であって、基板上に複数の電子部品を搭載し、この基板上に封止材を充填して硬化させることにより上記電子部品を封止する工程と、上記複数の電子部品間で封止材を切削して溝部を形成し、これらの溝部によって基板上の各電子部品のパッケージを個別化させる工程と、上記個別化したパッケージの表面に、上記導電性樹脂組成物を噴霧により塗布する工程と、上記パッケージの表面に導電性樹脂組成物が塗布された基板を加熱して、上記導電性樹脂組成物を硬化させることによりシールド層を形成する工程と、上記基板を上記溝部に沿って切断することにより個片化したシールドパッケージを得る工程とを少なくとも有するものとすることができる。
【発明の効果】
【００１６】
本発明の導電性樹脂組成物によれば、スプレー法により均一な厚みの塗膜を形成可能であり、得られた塗膜は１０ＭＨｚ〜１０００ＭＨｚの電磁波からパッケージを保護することができる。従って、本発明の導電性樹脂組成物をパッケージ表面にスプレー塗布することにより、シールド効果が優れ、かつパッケージとの密着性に優れたシールド層を容易に形成することが可能となる。【００１７】
また本発明のシールドパッケージの製造方法によれば、上記のようなシールド性、パッケージとの密着性に優れたシールドパッケージを、大がかりな装置を用いずに効率的に製造することができる。
【図面の簡単な説明】
【００１８】
【図１】シールドパッケージの製造方法の一実施形態を示す模式断面図である。
【図２】個別化前のシールドパッケージの例を示す平面図である。
【図３】導電性塗膜の導電性の評価に用いた、硬化物のサンプルが形成された基板を示す平面図である。
【符号の説明】
【００１９】
Ａ……基板上で個別化されたパッケージ、
Ｂ……個片化されたシールドパッケージ、
Ｂ1，Ｂ2，Ｂ9……個片化される前のシールドパッケージ、
１……基板、２……電子部品、３……グランド回路パターン（銅箔）、４……封止材、
５……シールド層（導電性塗膜）、１１〜１９……溝、
２０……基板、２１……電極パッド、２２……導電性樹脂組成物の硬化物
【発明を実施するための形態】
【００２０】
本発明に係る導電性樹脂組成物は、上記の通り、（Ａ）重量平均分子量が１０００以上４０万以下である（メタ）アクリル系樹脂と、（Ｂ）分子内にグリシジル基、及び／又は（メタ）アクリロイル基を有するモノマーと、（Ｃ）平均粒子径が１０〜５００ｎｍである導電性フィラーと、（Ｄ）平均粒子径が１〜５０μｍである導電性フィラーと、（Ｅ）ラジカル重合開始剤とを少なくとも含有し、導電性フィラー（Ｃ）と導電性フィラー（Ｄ）との合計の含有量が、（メタ）アクリル系樹脂（Ａ）とモノマー（Ｂ）との合計量１００質量部に対して、２０００〜８００００質量部であり、導電性フィラー（Ｃ）と導電性フィラー（Ｄ）との含有割合（導電性フィラー（Ｃ）：導電性フィラー（Ｄ））は、質量比で５：１〜１：１０である。
【００２１】
この導電性樹脂組成物の用途は特に限定されるわけではないが、個片化される前のパッケージ又は個片化されたパッケージの表面に、スプレー等で霧状に噴射してシールド層を形成させてシールドパッケージを得るために好適に使用される。
【００２２】
上記（メタ）アクリル系樹脂（Ａ）は、アクリル酸エステル及び／又はメタクリル酸エステルを構成モノマーとして少なくとも含む重合体であり、特に限定されないが、例えば、構成モノマーとして、アクリル酸メチル、アクリル酸エチル、アクリル酸プロピル、アクリル酸ｎ−ブチル、メタクリル酸メチル、メタクリル酸エチル、メタクリル酸プロピル、及びメタクリル酸ｎ−ブチルからなる群より選択される少なくとも１種を含有する重合体を用いることができる。構成モノマーとしては、本発明の目的に反しない範囲でアクリル酸エステル又はメタクリル酸エステル以外を含んでいてもよい。２種以上のモノマーを含有する場合、交互共重合体であってもよく、ランダム共重合体であってもよく、ブロック共重合体であってもよく、グラフト共重合体であってもよい。ここで、「（メタ）アクリル系樹脂」とは「アクリル系樹脂」及び「メタアクリル系樹脂」の総称である。
【００２３】
上記（メタ）アクリル系樹脂（Ａ）の重量平均分子量は、１０００以上であり、５０００以上であることが好ましく、７０００以上であることがより好ましく、１００００以上であることがさらに好ましい。また、４０万以下であり、２０万以下であることが好ましく、１５万以下であることがより好ましく、５万以下であることがさらに好ましい。なお、本明細書において、「重量平均分子量」とは、ゲル・パーミエーション・クロマトグラフィー（ＧＰＣ）によって測定することができ、移動相としてテトラヒドロフランを用い、ポリスチレン換算の検量線を用いて算出した値とする。
【００２４】
このような（メタ）アクリル系樹脂としては、例えば、特開２０１６−１５５９２０号公報、特開２０１５−５９１９６号公報、特開２０１６−１９６６０６号公報、ＷＯ２０１６／１３２８１４に係る焼成ペースト用共重合体等を使用することができる。また、市販されている（メタ）アクリル系樹脂も使用可能であり、例えば、共栄社化学（株）製「ＫＣ−１１００」や、「ＫＣ−１７００Ｐ」を用いることができる。
【００２５】
上記モノマー（Ｂ）は、分子内にグリシジル基及び／又は（メタ）アクリロイル基を有する化合物であり、好ましくは、分子内にグリシジル基及び（メタ）アクリロイル基を有する化合物である。なお、本明細書において、「モノマー（Ｂ）」は、オリゴマーや分子量が１０００未満であるプレポリマーも含むものとする。
【００２６】
グリシジル基を有する化合物としては、特に限定されないが、例えば、エチルグリシジルエーテル、ブチルグリシジルエーテル、ｔ−ブチルグリシジルエーテル、アリルグリシジルエーテル、ベンジルグリシジルエーテル、グリシジルフェニルエーテル、ビスフェノールＡ、ジグリシジルエーテル等のグリシジル化合物などが挙げられる。
【００２７】
（メタ）アクリロイル基を有する化合物としては、アクリロイル基又はメタクリロイル基を有する化合物であれば特に限定されないが、例えば、イソアミルアクリレート、ネオペンチルグリコールジアクリレート、トリメチロールプロパントリアクリレート、ジトリメチロールプロパンテトラアクリレート、２−ヒドロキシ−３−アクリロイロキシプロピルメタクリレート、エチレングリコールジメタクリレート、及びジエチレングリコールジメタクリレート等が挙げられる。
【００２８】
グリシジル基及び（メタ）アクリロイル基を有する化合物としては、例えば、アクリル酸グリシジルエーテル、メタクリル酸グリシジルエーテル、４−ヒドロキシブチルアクリレートグリシジルエーテル、ビスフェノールＡジグリシジルエーテルアクリル酸付加物、フェニルグリシジルエーテルアクリレートヘキサメチレンジイソシアネートウレタンプレポリマー等が挙げられる。
【００２９】
これらモノマー（Ｂ）は１種を単独で使用することもでき、２種以上を併用することもできる。上述の通り、導電性樹脂組成物に（メタ）アクリル系樹脂を使用した場合、加熱硬化後のシールド層とパッケージとの密着性が劣る傾向にあるが、上記モノマー（Ｂ）を併用することにより、上記導電性フィラー（Ｃ）及び上記導電性フィラー（Ｄ）を高配合した場合であっても、シールド層とパッケージとの優れた密着性が得られ易い。
【００３０】
上記モノマー（Ｂ）の含有量は、上記（メタ）アクリル系樹脂（Ａ）との合計量１００質量部中、２０〜９９質量部であることが好ましく、４０〜９９質量部であることがより好ましく、５０〜９９質量部であることがさらに好ましい。以下、本明細書において、上記（メタ）アクリル系樹脂（Ａ）と上記モノマー（Ｂ）との両者を含めたものをバインダー成分とする。
【００３１】
平均粒子径が１０〜５００ｎｍである導電性フィラー（Ｃ）としては、特に限定されないが、銅ナノ粒子、銀ナノ粒子、金ナノ粒子であることが好ましい。導電性フィラー（Ｃ）の平均粒子径が１０〜５００ｎｍであることにより、ミクロンサイズの導電性フィラー同士の間隙を充填することができるため、導電性フィラーを高配合にしやすく、１０ＭＨｚ〜１０００ＭＨｚの電磁波に対するシールド性を向上させることができる。ここで、本明細書において、「平均粒子径」とは、レーザー回折・散乱法で測定した、個数基準の平均粒子径Ｄ５０（メジアン径）の粒子径をいう。
【００３２】
上記導電性フィラー（Ｃ）の含有量は、特に限定されないが、バインダー成分１００質量部に対して、５０〜７５０００質量部であることが好ましく、１００〜３５０００質量部であることがより好ましく、３００〜１００００質量部であることがさらに好ましく、５００〜５０００質量部であることが特に好ましい。
【００３３】
平均粒子径が１〜５０μｍである導電性フィラー（Ｄ）としては、特に限定されないが、銅粉、銀粉、金粉、銀被覆銅粉または銀被覆銅合金粉であることが好ましく、コスト削減の観点からは、銅粉、銀被覆銅粉、又は銀被覆銅合金粉であることがより好ましい。導電性フィラー（Ｄ）の平均粒子径が１μｍ以上であると、導電性フィラー（Ｄ）の分散性が良好で凝集が防止でき、また酸化されにくく、５０μｍ以下であるとパッケージのグランド回路との接続性が良好である。
【００３４】
銀被覆銅粉は、銅粉と、この銅粉粒子の少なくとも一部を被覆する銀層又は銀含有層とを有するものであり、銀被覆銅合金粉は、銅合金粉と、この銅合金粒子の少なくとも一部を被覆する銀層又は銀含有層とを有するものである。銅合金粒子は、例えば、ニッケルの含有量が０．５〜２０質量％であり、かつ亜鉛の含有量が１〜２０質量％であり、残部が銅からなり、残部の銅は不可避不純物を含んでいてもよい。このように銀被覆層を有する銅合金粒子を用いることにより、シールド性、及び耐変色性に優れたシールドパッケージが得られ易い。
【００３５】
上記導電性フィラー（Ｄ）の形状の例としては、フレーク状（鱗片状）、樹枝状、球状、繊維状、不定形（多面体）等が挙げられるが、抵抗値がより低く、シールド性がより向上したシールド層が得られる点からは、フレーク状であることが好ましい。
【００３６】
また、導電性フィラー（Ｄ）がフレーク状である場合は、導電性フィラー（Ｄ）のタップ密度は４．０〜６．５ｇ／ｃｍ３であることが好ましい。タップ密度が上記範囲内であると、シールド層の導電性がより良好となる。
【００３７】
また、導電性フィラー（Ｄ）がフレーク状である場合には、導電性フィラー（Ｄ）のアスペクト比は２〜１０であることが好ましい。アスペクト比が上記範囲内であると、シールド層の導電性がより良好となる。
【００３８】
導電性フィラー（Ｄ）の含有量は、特に限定されないが、バインダー成分１００質量部に対して４００〜７５０００質量部であることが好ましく、４００〜５５０００質量部であることがより好ましく、４００〜４５０００質量部であることがさらに好ましく、４００〜３００００質量部であることが特に好ましい。含有量が４００質量部以上であるとシールド層の導電性が良好となり、１０ＭＨｚ帯の低周波領域の電磁波に対する優れたシールド性が得られやすく７５０００質量部以下であると、シールド層とパッケージとの密着性、及び硬化後の導電性樹脂組成物の物性が良好となりやすく、後述するダイシングソーで切断した時にシールド層のカケが生じにくくなる。
【００３９】
上記導電性フィラー（Ｃ）と上記導電性フィラー（Ｄ）との合計の含有量は、バインダー成分１００質量部に対して、２０００〜８００００質量部であり、好ましくは、２０００〜６５０００質量部であり、より好ましくは２０００〜５００００質量部であり、さらに好ましくは２０００〜３５０００質量部である。２０００質量部以上であることにより、低周波領域である１０ＭＨｚ帯の電磁波に対する優れたシールド特性が得られやすく、８００００質量部以下であることにより、シールド層とパッケージとの優れた密着性が得られやすい。
【００４０】
導電性フィラー（Ｃ）と導電性フィラー（Ｄ）との含有割合（導電性フィラー（Ｃ）：導電性フィラー（Ｄ））は、特に限定されないが、質量比で５：１〜１：１０であることが好ましい。
【００４１】
上記ラジカル重合開始剤（Ｅ）としては、特に限定されないが、例えば、加熱によりラジカル重合を開始させる熱重合開始剤や、エネルギー線照射によりラジカル重合を開始させるエネルギー線重合開始剤を使用できる。
【００４２】
熱重合開始剤は、特に制限されず、従来用いられている有機過酸化物系やアゾ系の化合物を適宜使用することができる。
【００４３】
有機過酸化物系重合開始剤の例としては、メチルエチルケトンパーオキサイド、シクロヘキサノンパーオキサイド、メチルシクロヘキサノンパーオキサイド、メチルアセトアセテートパーオキサイド、アセチルアセテートパーオキサイド、１，１−ビス（ｔ−ヘキシルパーオキシ）−３，３，５−トリメチルシクロヘキサン、１，１−ビス（ｔ−ヘキシルパーオキシ）−シクロヘキサン、１，１−ビス（ｔ−ブチルパーオキシ）−３，３，５−トリメチルシクロヘキサン、１，１−ビス（ｔ−ブチルパーオキシ）−２−メチルシクロヘキサン、１，１−ビス（ｔ−ブチルパーオキシ）−シクロヘキサン、１，１−ビス（ｔ−ブチルパーオキシ）シクロドデカン、ｔ−ヘキシルパーオキシベンゾエート、２，５−ジメチル−２，５−ビス（ベンゾイルパーオキシ）ヘキサン、ｔ−ブチルパーオキシアリルモノカーボネート、ｔ−ブチルトリメチルシリルパーオキサイド、３，３’，４，４’−テトラ（ｔ−ブチルパーオキシカルボニル）ベンゾフェノン、２，３−ジメチル−２，３−ジフェニルブタン等が挙げられる。
【００４４】
また、アゾ系重合開始剤の例としては、２−フェニルアゾ−４−メトキシ−２，４−ジメチルバレロニトリル、１−［（１−シアノ−１−メチルエチル）アゾ］ホルムアミド、１，１’−アゾビス（シクロヘキサン−１−カルボニトリル）、２，２’−アゾビス（２−メチルブチロニトリル）、２，２’−アゾビスイソブチロニトリル、２，２’−アゾビス（２，４−ジメチルバレロニトリル）、２，２’−アゾビス（２−メチルプロピオンアミジン）ジヒドロクロリド、２，２’−アゾビス（２−メチル−Ｎ−フェニルプロピオンアミジン）ジヒドロクロリド、２，２’−アゾビス［Ｎ−（４−クロロフェニル）−２−メチルプロピオンアミジン］ジヒドリドクロリド、２，２’−アゾビス［Ｎ−（４−ヒドロフェニル）−２−メチルプロピオンアミジン］ジヒドロクロリド、２，２’−アゾビス［２−メチル−Ｎ−（フェニルメチル）プロピオンアミジン］ジヒドロクロリド、２，２’−アゾビス（イソ酪酸）ジメチルが挙げられる。
【００４５】
上記熱重合開始剤は１種を単独で使用することもでき、２種以上を併用することもできる。
【００４６】
本発明の導電性樹脂組成物において、上記ラジカル重合開始剤（Ｅ）の含有量は、バインダー成分に対して化学量論的に必要な量であればよく、その種類によって異なるが、目安としてはバインダー成分１００質量部に対して、熱重合開始剤の場合は０．１〜３０質量部であることが好ましく、１〜１５質量部であることがより好ましい。また、エネルギー線重合開始剤の場合は０．０５〜１５質量部であることが好ましく、０．１〜１０質量部であることがより好ましい。ラジカル重合開始剤の含有量がこの範囲内である場合には、導電性樹脂組成物の硬化が十分となり、シールド層とパッケージ表面との密着性とシールド層の導電性が良好となって、シールド効果に優れたシールド層が得られやすい。また、ラジカル重合開始剤の種類や量を選ぶことで、硬化時間の短縮や室温での長期保存安定性など目的に応じた使用をすることができる。
【００４７】
また、本発明の導電性樹脂組成物には、発明の目的を損なわない範囲内において、消泡剤、増粘剤、粘着剤、充填剤、難燃剤、着色剤等、公知の添加剤を加えることができる。
【００４８】
本発明の導電性樹脂組成物は、導電性樹脂組成物をスプレー噴霧によりパッケージ表面に均一に塗布できるようにするためには、いわゆる導電性ペーストよりも低粘度であることが好ましい。
【００４９】
本発明の導電性樹脂組成物の粘度は用途や塗布に使用する機器に応じて適宜調整するのが好ましく、特に限定されないが、一般的な目安としては以下に述べる通りである。粘度の測定方法も限定されるものではないが、導電性樹脂組成物が低粘度であれば円錐平板型回転粘度計（いわゆるコーン・プレート型粘度計）で測定することができ、高粘度であれば単一円筒形回転粘度計（いわゆるＢ型又はＢＨ型粘度計）で測定することができる。
【００５０】
円錐平板型回転粘度計で測定する場合は、ブルックフィールド（ＢＲＯＯＫ  ＦＩＥＬＤ）社のコーンスピンドルＣＰ４０（コーン角度：０．８°、コーン半径：２４ｍｍ）を用いて、０．５ｒｐｍで測定した粘度が１００ｍＰａ・ｓ以上であることが好ましく、１５０ｍＰａ・ｓ以上であることがより好ましい。粘度が１００ｍＰａ・ｓ以上であると、塗布面が水平でない場合における液ダレを防止して導電性塗膜をムラなく形成しやすい。
【００５１】
なお、１００ｍＰａ・ｓ付近やそれよりも低粘度の場合、所望の厚さの均一な塗膜を得るには、１回の塗布量を少なくして薄膜を形成し、その上にまた薄膜を形成する操作をくり返す、いわゆる重ね塗りを行う方法が有効である。なお、円錐平板型回転粘度計で測定可能な粘度であれば、高くとも問題はない。
【００５２】
単一円筒形回転粘度計で測定する場合はローターＮｏ．５を用いて１０ｒｐｍで測定した粘度が３０ｄＰａ・ｓ以下であることが好ましく、２５ｄＰａ・ｓ以下であることがより好ましい。３０ｄＰａ・ｓ以下であるとスプレーノズルの目詰まりを防ぎ、ムラなく導電性塗膜を形成しやすい。なお、単一円筒形回転粘度計で測定可能な粘度であれば、低くとも問題はない。
【００５３】
導電性樹脂組成物の粘度はバインダー成分の粘度や導電性フィラーの含有量等により異なるので、上記範囲内にするために、溶剤を使用することができる。本発明において使用可能な溶剤は、特に限定されないが、例えば、プロピレングリコールモノメチルエーテル、３−メトキシ−３−メチル−１−ブタノール、３−メトキシ−３−メチル−１−ブチルアセテート、アセトン、メチルエチルケトン、アセトフェノン、メチルセロソルブ、メチルセロソルブアセテート、メチルカルビトール、ジエチレングリコールジメチルエーテル、テトラヒドロフラン、酢酸メチル、酢酸ブチル等が挙げられる。これらは１種を単独で使用することもでき、２種以上を併用してもよい。
【００５４】
溶剤の含有量は、導電性樹脂組成物の用途や塗布に使用する機器等に応じて適宜調整するのが好ましい。従って、バインダー成分の粘度や導電性フィラーの含有量等により異なるが、目安としては、導電性樹脂組成物の含有成分（溶剤を除く）の合計量に対して１０〜６０質量％程度である。
【００５５】
本発明の導電性樹脂組成物によって得られるシールド層は、銅箔等で形成されたグランド回路との密着性に優れる。具体的には、シールドパッケージの一部から露出したグランド回路の銅箔とシールド層との密着性が良好であるため、シールドパッケージ表面に導電性樹脂組成物を塗布してシールド層を形成した後にパッケージを切断して個片化する際、切断時の衝撃によりシールド層がグランド回路から剥離することを防ぐことができる。
【００５６】
本発明の導電性樹脂組成物により形成される塗膜は、シールド層として使用する場合は、低周波領域である１０ＭＨｚ帯の電磁波に対する優れたシールド特性が得られる観点から、比抵抗が５．０×１０−５Ω・ｃｍ以下であることが好ましい。
【００５７】
本発明の導電性樹脂組成物を用いてシールドパッケージを得るための方法の一実施形態について図を用いて説明する。
【００５８】
まず、図１（ａ）に示すように、基板１に複数の電子部品（ＩＣ等）２を搭載し、これら複数の電子部品２間にグランド回路パターン（銅箔）３が設けられたものを用意する。
【００５９】
同図（ｂ）に示すように、これら電子部品２及びグランド回路パターン３上に封止材４を充填して硬化させ、電子部品２を封止する。
【００６０】
同図（ｃ）において矢印で示すように、複数の電子部品２間で封止材４を切削して溝部を形成し、これらの溝部によって基板１の各電子部品のパッケージを個別化させる。符号Ａは、それぞれ個別化したパッケージを示す。溝を構成する壁面からはグランド回路の少なくとも一部が露出しており、溝の底部は基板を完全には貫通していない。
【００６１】
一方で、上述したバインダー成分、導電性フィラー及び硬化剤の所定量と、必要に応じて使用される溶剤を混合し、導電性樹脂組成物を用意する。
【００６２】
導電性樹脂組成物を公知のスプレーガン等によって霧状に噴射し、パッケージ表面にまんべんなく塗布する。このときの噴射圧力や噴射流量、スプレーガンの噴射口とパッケージ表面との距離は、必要に応じて適宜設定される。
【００６３】
導電性樹脂組成物が塗布されたパッケージを加熱して溶剤を十分に乾燥させた後、さらに加熱して導電性樹脂組成物を十分に硬化させ、同図（ｄ）に示すように、パッケージ表面にシールド層（導電性塗膜）５を形成させる。このときの加熱条件は適宜設定することができる。図２はこの状態における基板を示す平面図である。符号Ｂ1，Ｂ2，…Ｂ9は、個片化される前のシールドパッケージをそれぞれ示し、符号１１〜１９はこれらシールドパッケージ間の溝をそれぞれ表す。
【００６４】
図１（ｅ）において矢印で示すように、個片化前のパッケージの溝の底部に沿って基板をダイシングソー等により切断することにより個片化されたパッケージＢが得られる。
【００６５】
このようにして得られる個片化されたパッケージＢは、パッケージ表面（上面部、側面面部及び上面部と側面部との境界の角部のいずれも）に均一なシールド層が形成されているため、良好なシールド特性が得られる。またシールド層とパッケージ表面及びグランド回路との密着性に優れているため、ダイシングソー等によってパッケージを個片化する際の衝撃によりパッケージ表面やグランド回路からシールド層が剥離することを防ぐことができる。
【実施例】
【００６６】
以下、本発明の内容を実施例に基づいて詳細に説明するが、本発明は以下に限定されるものではない。また、以下において「部」又は「％」とあるのは、特にことわらない限り質量基準とする。【００６７】
［実施例、比較例］
次に示す（メタ）アクリル系樹脂（ａ１〜ａ３）と、モノマー（ｂ１〜ｂ３）との合計量１００質量部に対して、導電性フィラー（ｃ）、導電性フィラー（ｄ）、導電性フィラー（α）、導電性フィラー（β）、ラジカル重合開始剤及び溶剤を表１に記載された割合で配合して混合し、導電性樹脂組成物を得た。使用した各成分の詳細は以下の通りである。
（メタ）アクリル系樹脂（ａ１）：分子量＝１７０００
（メタ）アクリル系樹脂（ａ２）：分子量＝１０００００、共栄社化学（株）製「ＫＣ−１７００Ｐ」
（メタ）アクリル系樹脂（ａ３）：分子量＝１３００００、共栄社化学（株）製「ＫＣ−１１００」
モノマー（ｂ１）：４−ヒドロキシブチルアクリレートグリシジルエーテル
モノマー（ｂ２）：共栄社化学（株）製「ライトアクリレート  Ｐ−１Ａ（Ｎ）」
モノマー（ｂ３）：株式会社ＡＤＥＫＡ製「ＥＤ５０３」
導電性フィラー（ｃ）：銀粒子（平均粒子径＝１５０ｎｍ、球状）
導電性フィラー（ｄ）：銀被覆銅合金粉（平均粒子径＝５μｍ、フレーク状、アスペクト比＝２〜１０、タップ密度＝５．８ｇ／ｃｍ３）
導電性フィラー（α）：銀粒子（平均粒子径＝８ｎｍ、球状、界面活性剤により銀粒子が分散した水溶液として配合）
導電性フィラー（β）：銀粒子（平均粒子径＝８００ｎｍ、球状）
ラジカル重合開始剤（ｅ）：２，２’−アゾビス（イソ酪酸）ジメチル
溶剤：メチルエチルケトン（ＭＥＫ）【００６８】
上記実施例及び比較例の導電性樹脂組成物の評価を以下の通り行った。結果を表１，２に示す。【００６９】
（１）導電性塗膜の導電性
実施例１の導電性樹脂組成物から得られた導電性塗膜の導電性を、比抵抗で評価した。【００７０】
具体的には、図３に示すように、銅箔で形成された電極パッド２１が６０ｍｍの間隔をあけて両端に設けられたガラスエポキシ基板２０上に、幅５ｍｍのスリットを設けた厚さ５５μｍのポリイミドフィルムを、スリットの端部が両端の電極パッド２１と重なるように貼り付けてマスキングした。その上に、各実施例及び比較例で得られた導電性樹脂組成物を、スプレー装置（ＳＬ−９４０Ｅ：Ｎｏｒｄｓｏｎ  Ａｓｙｍｔｅｋ製）を用いてスプレー塗布した。【００７１】
１９０℃で３０分間加熱することにより硬化させ、ポリイミドフィルムを剥離し、長さ７０ｍｍ、幅５ｍｍ、厚さ約２０μｍの硬化物２２が両端の電極パッド２１間を接続するように形成された基板２０を得た。この硬化物サンプルにつき、テスターを用いて電極パッド間の抵抗値（Ω）を測定し、断面積（Ｓ、ｃｍ２）と長さ（Ｌ、ｃｍ）から次式（１）により比抵抗（Ω・ｃｍ）を計算した。【００７２】
【数１】
2019009124.tif 000003
【００７３】
サンプルの断面積、長さ及び比抵抗は、ガラスエポキシ基板３枚に硬化物サンプルを各５本、合計１５本形成し、その平均値を求めた。なお、比抵抗が５×１０−５Ω・ｃｍ以下であれば、低周波領域である１０ＭＨｚ帯の電磁波を妨げるシールド層として好適に使用できる。【００７４】
また、他の実施例及び比較例についても同様に比抵抗を測定した。【００７５】
（２）導電性樹脂組成物の密着性（ハンダディップ前後の比較）
シールド層とパッケージ表面又はグランド回路との密着性を、ＪＩＳ  Ｋ  ５６００−５−６：１９９９（クロスカット法）に基づき評価した。【００７６】
具体的には、グランド回路との密着性評価用に銅張積層板を用意し、パッケージ表面との密着性評価用のモールド樹脂を用意した。それぞれに、幅５ｃｍ、長さ１０ｃｍの開口部を形成するようにポリイミドテープでマスキングし、スプレーコーティング装置ＳＬ−９４０Ｅ（Ｎｏｒｄｓｏｎ  Ａｓｙｍｔｅｋ製）を用いて導電性樹脂組成物をスプレー塗布後、１９０℃で３０分間加熱することにより硬化させ、ポリイミドテープを剥離し、厚み約１５μｍの塗膜を形成した。塗膜が形成された銅箔、及びモールド樹脂上でクロスカット試験を行った。クロスカット試験は、リフロー前と、最高温度２６０℃で１０秒間行うリフロー処理を３回行ったものについて実施した。【００７７】
密着性の評価は、次の基準で行った。
０：カットの縁が完全に滑らかで、どの格子の目にもはがれがない。
１：カットの交差点において塗膜の小さなはがれが生じている。クロスカット部分で影響を受けるのは明確に５％を上回ることはない。
２：塗膜がカットの縁に沿って、及び／又は交差点においてはがれている。クロスカット部分で影響を受けるのは明確に５％を越えるが１５％を上回ることはない。
３：塗膜がカットの縁に沿って、部分的又は全面的に大はがれを生じており、及び／又は目のいろいろな部分が、部分的又は全面的にはがれている。クロスカット部分で影響を受けるのは、明確に１５％を越えるが３５％を上回ることはない。
４：塗膜がカットの縁に沿って、部分的又は全面的に大はがれを生じており、及び／又は数カ所の目が部分的又全面的にはがれている。クロスカット部分で影響を受けるのは、明確に３５％を上回ることはない。
５：分類４でも分類できないはがれ程度のいずれか。【００７８】
【表１】
2019009124.tif 000004
【００７９】
【表２】
2019009124.tif 000005
【００８０】
表１，２に示す結果から、各実施例の導電性樹脂組成物により得られる塗膜はいずれも良好な導電性を有しており、低周波領域である１０ＭＨｚ帯の電磁波に対しても優れたシールド性を有していることが確認された。また、シールド層とパッケージ表面又はグランド回路との密着性も良好であることが確認された。
【図１】
2019009124.tif 000006
【図２】
2019009124.tif 000007
【図３】
2019009124.tif 000008
【国際調査報告】
2019009124.tif 000009
2019009124.tif 000010
2019009124.tif 000011
2019009124.tif 000012